(57)【要約】  【課題】時間が経過しても金属帯にスリップ疵が発生することなく高品質の製品を得ることができる連続溶融めっき装置およびサポートロールの押し込み量制御方法を提供する。  【解決手段】押し込み量制御部７は、温度センサ４により検出される溶融金属浴１の温度の変動からドロスの付着に起因してフロント側サポートロール３Ａの回転軸と軸受けとの間に作用する摩擦抵抗の変化を推定し、推定された摩擦抵抗の変化に基づいてサポートロール移動部５によるフロント側サポートロール３Ａの押し込み量を制御する。【選択図】図１
2018016841.tif 000002
【特許請求の範囲】
【請求項１】
溶融金属浴中に互いに位置をずらして配置され且つ非駆動回転する２本のサポートロールに金属帯の一方の面および他方の面を順次接触させながら前記金属帯を通過させる連続溶融めっき装置であって、
前記２本のサポートロールのうち一方のサポートロールの配置位置を移動させることにより他方のサポートロールに対して前記一方のサポートロールを前記金属帯側に押し込むサポートロール移動部と、
前記溶融金属浴の温度を検出する温度センサと、
前記温度センサにより検出される前記溶融金属浴の温度の変動からドロスの付着に起因して前記一方のサポートロールの回転軸と軸受けとの間に作用する摩擦抵抗の変化を推定し、推定された摩擦抵抗の変化に基づいて前記サポートロール移動部による前記一方のサポートロールの押し込み量を制御する押し込み量制御部と
を備えたことを特徴とする連続溶融めっき装置。
【請求項２】
前記押し込み量制御部は、前記金属帯から前記一方のサポートロールに与えられる回転トルクの値が、前記一方のサポートロールの回転軸と軸受けとの間に作用する摩擦抵抗によるトルクと前記一方のサポートロールの表面と溶融金属との間に作用する摩擦抵抗によるトルクの和以上になるように、前記一方のサポートロールの押し込み量を制御する請求項１に記載の連続溶融めっき装置。
【請求項３】
前記押し込み量制御部は、前記温度センサにより検出される前記溶融金属浴の温度が設定温度を下回った時間と温度の積分の累積値を算出し、算出された前記積分の累積値を用いて前記一方のサポートロールの回転軸と軸受けとの間に作用する摩擦抵抗の変化を推定する請求項２に記載の連続溶融めっき装置。
【請求項４】
前記２本のサポートロールは、鉛直方向に互いに位置をずらして配置されたフロント側サポートロールとバック側サポートロールからなり、
前記サポートロール移動部は、前記フロント側サポートロールの配置位置を水平方向に移動させる請求項１〜３のいずれか一項に記載の連続溶融めっき装置。
【請求項５】
前記溶融金属浴は、溶融亜鉛浴であり、
前記金属帯は、鋼帯からなる請求項１〜４のいずれか一項に記載の連続溶融めっき装置。
【請求項６】
溶融金属浴中に互いに位置をずらして配置され且つ非駆動回転する２本のサポートロールに金属帯の一方の面および他方の面を順次接触させながら前記金属帯を通過させる際に一方のサポートロールを他方のサポートロールに対して前記金属帯側に押し込む押し込み量を制御する方法であって、
前記溶融金属浴の温度の変動を検出し、
検出された前記溶融金属浴の温度の変動からドロスの付着に起因して前記一方のサポートロールの回転軸と軸受けとの間に作用する摩擦抵抗の変化を推定し、
推定された摩擦抵抗の変化に基づいて前記一方のサポートロールの押し込み量を制御することを特徴とするサポートロールの押し込み量制御方法。
【発明の詳細な説明】
【技術分野】
【０００１】
この発明は、連続溶融めっき装置に係り、特に、溶融金属浴中で非駆動回転する２本のサポートロールに順次接触させながら金属帯を通過させる連続溶融めっき装置に関する。
また、この発明は、このようなサポートロールの押し込み量を制御するサポートロールの押し込み量制御方法にも関している。
【背景技術】
【０００２】
従来から、鋼帯等の金属帯を溶融金属浴中に通して連続的に金属帯にめっきを施す連続溶融めっき装置においては、図８に示されるように、金属帯Ｓを溶融金属浴１に案内するためのシンクロール２、金属帯Ｓの幅方向の反りを修正するための２本のサポートロール３等の回転部品を有しており、これらの回転部品は、連続溶融めっき装置の稼働時は、常に溶融金属浴１中に浸漬配置されている。
【０００３】
２本のサポートロール３は、金属帯Ｓの表面に接触するフロント側サポートロール３Ａと金属帯Ｓの裏面に接触するバック側サポートロール３Ｂからなり、従来、溶融金属浴１の外部に設置された電動機から自在継手およびスピンドルを経てこれらのサポートロール３に回転力を伝達する回転駆動装置を用いて強制的に回転駆動されていたが、継手部分におけるガタツキ、スピンドルが温度差により曲がる等の機構的な要因から、サポートロール３の回転速度は変動しやすいものであった。サポートロール３の回転が不等速になると、溶融金属浴１中に通される金属帯Ｓに振動が発生し、この振動がめっき付着のバラツキ、縞模様等を引き起こすため、製品品質が著しく低下してしまう。
【０００４】
そこで、このような問題を解決するため、サポートロール３の強制駆動を廃止する方法が採られている。サポートロール３の強制的な回転駆動を廃止することにより、金属帯Ｓの振動の発生要因を排除することができる。ところが、強制的な回転駆動装置を持たないことから、サポートロール３を回転させるには、溶融金属浴１中を移動する金属帯Ｓからサポートロール３に所要量の回転トルクを付与する必要があり、この回転トルクが不足すると、金属帯Ｓとサポートロール３との間にスリップが生じ、金属帯Ｓにスリップ疵が発生するおそれがある。
【０００５】
金属帯Ｓからサポートロール３に付与される回転トルクは、金属帯Ｓの張力および金属帯Ｓのサポートロール３への巻付け角度により変わるが、設備仕様等から金属帯Ｓの張力を大きく変化させることは容易ではないので、金属帯Ｓのサポートロール３への巻付け角度を変化させて回転トルクを調整する方法が一般的である。
例えば、図９に示されるように、フロント側サポートロール３Ａに対する金属帯Ｓの巻付け角度θは、フロント側サポートロール３Ａおよびバック側サポートロール３Ｂの一方を他方に対して金属帯Ｓ側に押し込む押し込み量Ｄにより変化させることができ、押し込み量Ｄを増加させると巻付け角度θが増加し、押し込み量Ｄを減少させると巻付け角度θも減少する。
【０００６】
ここで、非駆動式のサポートロール３を安定して回転させるには、金属帯Ｓからサポートロール３に付与される回転トルクが、サポートロール３の回転抵抗によるトルクよりも大きいことが必要となる。これを実現するために、例えば、特許文献１には、金属帯Ｓの張力、シンクロール２の位置情報、バック側サポートロール３Ｂの位置情報等に基づいて、フロント側サポートロール３Ａの押込み量の下限値を設定することにより、金属帯Ｓの十分な巻付け角度θを常に確保するようにした連続溶融めっき装置が開示されている。
【先行技術文献】
【特許文献】
【０００７】
【特許文献１】特開２００５−２３２５８９号公報
【発明の概要】
【発明が解決しようとする課題】
【０００８】
しかしながら、実際に連続溶融めっき装置を操業した場合、特許文献１に開示されているようにサポートロール３の押込み量の下限値を設定しても、操業開始直後にはサポートロール３が安定して回転するものの、時間が経過した後には、金属帯Ｓとサポートロール３との間にスリップが発生するという問題がある。
【０００９】
このような問題が起こる原因としては、サポートロール３の軸状態が使用日数の経過と共に変化し、サポートロール３の回転軸における摩擦抵抗が次第に増大するためと考えられる。サポートロール３の軸状態の変化としては、溶融金属浴１中に溶出した金属帯Ｓの成分が溶融金属浴１の成分と反応して析出した、いわゆるドロスがサポートロール３の回転軸に付着するという現象がある。例えば、溶融金属浴１として溶融亜鉛浴、金属帯Ｓとして鋼帯を用いた場合に、溶融亜鉛浴中に鋼帯からＦｅが溶出し、溶融亜鉛浴の成分であるＺｎおよびＡｌ等と反応してドロスが析出する。
【００１０】
このようなドロスの析出は、溶融金属浴１の浴温が低下した際に発生することが知られている。サポートロール３の回転軸の周辺は、サポートロール３を吊り下げるためのハンガーの上部が溶融金属浴１の上に露出しているために温度が低下しやすく、ドロスの析出が起こりやすい。そして、ドロスがサポートロール３の回転軸と軸受けとの間に付着することで、摩擦抵抗が増大し、金属帯Ｓとサポートロール３との間にスリップが発生して、金属帯Ｓにスリップ疵が発生する原因となる。
従って、この問題を解決するためには、ドロスの付着によるサポートロール３の回転軸における摩擦抵抗の増大分を考慮し、時間の経過に伴って必要な回転トルクを与えられるように、サポートロール３の押込み量を制御する必要がある。
【００１１】
この発明は、このような従来の問題点を解消するためになされたもので、時間が経過しても金属帯にスリップ疵が発生することなく高品質の製品を得ることができる連続溶融めっき装置を提供することを目的とする。
また、この発明は、時間が経過しても非駆動式のサポートロールを安定して回転させることができるサポートロールの押し込み量制御方法を提供することも目的としている。
【課題を解決するための手段】
【００１２】
この発明に係る連続溶融めっき装置は、溶融金属浴中に互いに位置をずらして配置され且つ非駆動回転する２本のサポートロールに金属帯の一方の面および他方の面を順次接触させながら金属帯を通過させる連続溶融メッキ装置であって、２本のサポートロールのうち一方のサポートロールの配置位置を移動させることにより他方のサポートロールに対して一方のサポートロールを金属帯側に押し込むサポートロール移動部と、溶融金属浴の温度を検出する温度センサと、温度センサにより検出される溶融金属浴の温度の変動からドロスの付着に起因して一方のサポートロールの回転軸と軸受けとの間に作用する摩擦抵抗の変化を推定し、推定された摩擦抵抗の変化に基づいてサポートロール移動部による一方のサポートロールの押し込み量を制御する押し込み量制御部とを備えたものである。
【００１３】
押し込み量制御部は、金属帯から一方のサポートロールに与えられる回転トルクの値が、一方のサポートロールの回転軸と軸受けとの間に作用する摩擦抵抗によるトルクと一方のサポートロールの表面と溶融金属との間に作用する摩擦抵抗によるトルクの和以上になるように、一方のサポートロールの押し込み量を制御することが好ましい。
この場合、押し込み量制御部は、温度センサにより検出される溶融金属浴の温度が設定温度を下回った時間と温度の積分の累積値を算出し、算出された積分の累積値を用いて一方のサポートロールの回転軸と軸受けとの間に作用する摩擦抵抗の変化を推定することが好ましい。
【００１４】
また、２本のサポートロールは、鉛直方向に互いに位置をずらして配置されたフロント側サポートロールとバック側サポートロールからなり、サポートロール移動部は、フロント側サポートロールの配置位置を水平方向に移動させるように構成することができる。
溶融金属浴として、溶融亜鉛浴を用い、金属帯として、鋼帯を用いることができる。
【００１５】
この発明に係るサポートロールの押し込み量制御方法は、溶融金属浴中に互いに位置をずらして配置され且つ非駆動回転する２本のサポートロールに金属帯の一方の面および他方の面を順次接触させながら金属帯を通過させる際に一方のサポートロールを他方のサポートロールに対して金属帯側に押し込む押し込み量を制御する方法であって、溶融金属浴の温度の変動を検出し、検出された溶融金属浴の温度の変動からドロスの付着に起因して一方のサポートロールの回転軸と軸受けとの間に作用する摩擦抵抗の変化を推定し、推定された摩擦抵抗の変化に基づいて一方のサポートロールの押し込み量を制御する方法である。
【発明の効果】
【００１６】
この発明によれば、押し込み量制御部が、温度センサにより検出される溶融金属浴の温度の変動から一方のサポートロールの回転軸と軸受けとの間に付着するドロスに起因する摩擦抵抗の変化を推定し、推定された摩擦抵抗の変化に基づいてサポートロール移動部による一方のサポートロールの押し込み量を制御するので、時間が経過してもサポートロールを安定して回転させることができ、金属帯にスリップ疵が発生することなく高品質の製品を得ることが可能となる。
【図面の簡単な説明】
【００１７】
【図１】実施の形態に係る連続溶融めっき装置の構成を示す図である。
【図２】実施の形態に係る連続溶融めっき装置に用いられるサポートロールの拡大図である。
【図３】溶融金属浴の温度変動とドロス析出の関係を示すグラフである。
【図４】温度と時間の積分の累積値に対して、ドロス付着によるサポートロールの回転軸と軸受けとの間の摩擦抵抗の変化の度合いを表す係数の関係を示すグラフである。
【図５】使用日数に対する溶融金属浴の温度変動の実績を示すグラフである。
【図６】図５の温度変動の実績から算出された温度と時間の積分の累積値を示すグラフである。
【図７】使用日数に対するサポートロールの押し込み量の関係を示すグラフである。
【図８】従来の連続溶融めっき装置の構成を示す図である。
【図９】従来の連続溶融めっき装置に用いられるサポートロールの拡大図である。
【発明を実施するための形態】
【００１８】
以下、この発明の実施の形態を添付図面に基づいて説明する。
図１に実施の形態に係る連続溶融めっき装置を示す。連続溶融めっき装置は、溶融亜鉛浴等の溶融金属浴１中に浸漬配置されたシンクロール２と、溶融金属浴１中に浸漬配置された２本のサポートロール３を有している。
シンクロール２は、溶融めっきの対象物となる鋼帯等の金属帯Ｓを溶融金属浴１に案内するための非駆動回転するロールである。
【００１９】
２本のサポートロール３は、金属帯Ｓの幅方向の反りを修正するためのもので、金属帯Ｓの表面に接触するフロント側サポートロール３Ａと金属帯Ｓの裏面に接触するバック側サポートロール３Ｂからなり、これらのフロント側サポートロール３Ａおよびバック側サポートロール３Ｂは互いに同じ大きさに形成され、互いに鉛直方向に位置をずらして配置されている。フロント側サポートロール３Ａおよびバック側サポートロール３Ｂも、シンクロール２と同様に、強制的に回転駆動する駆動装置に接続されることなく非駆動回転するロールである。
【００２０】
溶融金属浴１には、溶融金属浴１の温度を検出するための温度センサ４が配置されている。
また、溶融金属浴１の外部に、サポートロール移動部５が配置され、このサポートロール移動部５から延びる腕部６の先端にフロント側サポートロール３Ａが回転可能に保持されている。具体的には、腕部６の先端に軸受けが形成されており、この軸受けにフロント側サポートロール３Ａの回転軸が挿入されて保持されている。サポートロール移動部５は、腕部６を介してフロント側サポートロール３Ａの配置位置を水平方向に移動させることができる。なお、バック側サポートロール３Ｂの配置位置は溶融金属浴１中において固定されている。
【００２１】
さらに、溶融金属浴１の外部に、押し込み量制御部７が配置され、この押し込み量制御部７に温度センサ４とサポートロール移動部５が接続されている。押し込み量制御部７は、温度センサ４により検出される溶融金属浴１の温度の変動からフロント側サポートロール３Ａの回転軸と軸受けとの間に付着するドロスに起因する摩擦抵抗の変化を推定し、推定された摩擦抵抗の変化に基づいてサポートロール移動部５によるフロント側サポートロール３Ａの押し込み量Ｄを制御するものである。
また、押し込み量制御部７にメモリ８が接続されている。
【００２２】
図２に示されるように、溶融金属浴１内を走行する金属帯Ｓの表面がフロント側サポートロール３Ａに接触することによりフロント側サポートロール３Ａに付与される回転トルクをＴ１（ｋｇｆ・ｍ）、フロント側サポートロール３Ａの回転軸９と軸受けとの間に作用する摩擦抵抗によるトルクをＴ２（ｋｇｆ・ｍ）、フロント側サポートロール３Ａの表面と溶融金属浴１中の溶融金属との間に作用する摩擦抵抗によるトルクをＴ３（ｋｇｆ・ｍ）とすると、非駆動式のフロント側サポートロール３Ａが金属帯Ｓに対してスリップすることなく回転するためには、
Ｔ１ ≧ Ｔ２＋Ｔ３  ・・・（１）
の条件が必要となる。
【００２３】
ここで、金属帯Ｓからフロント側サポートロール３Ａに付与される回転トルクＴ１は、金属帯Ｓとフロント側サポートロール３Ａの表面との間の摩擦係数をμ１、金属帯Ｓに作用する張力をＦ（ｋｇｆ）、フロント側サポートロール３Ａの半径をＲ（ｍ）、フロント側サポートロール３Ａに対する金属帯Ｓの巻付け角度をθ（ｒａｄ）として、
Ｔ１＝２μ１ＦＲsin（θ／２）  ・・・（２）
により表すことができる。
【００２４】
また、フロント側サポートロール３Ａの回転軸９と軸受けとの間に作用する摩擦抵抗によるトルクＴ２は、溶融金属浴１中に析出して回転軸９と軸受けとの間に付着するドロスによって影響を受けるもので、ドロス付着による回転軸９と軸受けとの間の摩擦抵抗の変化の度合いを表す係数をｋ、フロント側サポートロール３Ａの回転軸９と軸受けとの間の摩擦係数をμ２、回転軸９の半径をｒ（ｍ）、回転軸９に作用する水平方向荷重をＸ（ｋｇｆ）、回転軸９に作用する鉛直方向荷重をＹ（ｋｇｆ）として、
Ｔ２＝ｋμ２ｒ（Ｘ２＋Ｙ２）１／２  ・・・（３）
により表すことができる。
【００２５】
また、回転軸９に作用する水平方向荷重Ｘおよび鉛直方向荷重Ｙは、溶融金属浴１中の溶融金属の比重量をρ１（ｋｇｆ／ｍ３）、フロント側サポートロール３Ａの素材の比重量をρ２（ｋｇｆ／ｍ３）、フロント側サポートロール３Ａの体積をＶ（ｍ３）として、
Ｘ＝２Ｆsin（θ／２）cos（θ／２）  ・・・（４）
Ｙ＝（ρ２−ρ１）Ｖ−２Ｆsin２（θ／２）  ・・・（５）
により表される。
【００２６】
さらに、フロント側サポートロール３Ａの表面と溶融金属浴１中の溶融金属との間に作用する摩擦抵抗によるトルクＴ３は、レイノルズ数をＲｅ、金属帯Ｓの走行速度をｖ（ｍ／分）、フロント側サポートロール３Ａの軸方向の長さをＬ（ｍ）として、
Ｔ３＝0.5（0.074／Ｒｅ０．２）ρ１（ｖ／60）２・２πＲ２Ｌ／9.8  ・・・（６）
により表すことができる。
なお、レイノルズ数Ｒｅは、溶融金属浴１中の溶融金属の粘度をη（Ｐａ・ｓ）として、
Ｒｅ＝（ｖ／60）２πＲρ１／η  ・・・（７）
と表される。
【００２７】
なお、例えば溶融亜鉛浴中に鋼帯を浸漬した場合に、鋼帯の成分であるＦｅと溶融亜鉛浴の成分であるＺｎおよびＡｌ等とが反応してドロスが析出するが、このようなドロスの析出は、溶融亜鉛浴の温度が所定値以下に低下したときに発生し、図３に示されるように、溶融金属浴１中に金属帯Ｓを通したときにドロスの析出が始まる温度をＴ０（℃）としたとき、Ｔ０を下回った溶融金属浴１の温度とＴ０を下回った時間の積分の累積値Ｉ（℃・ｈ）がドロスの析出量に大きく関わることがわかった。
【００２８】
この累積値Ｉが大きくなるほど、ドロスの析出量が多くなり、これに伴って、フロント側サポートロール３Ａの回転軸９と軸受けとの間に作用する摩擦抵抗によるトルクＴ２が大きくなる。フロント側サポートロール３Ａの回転軸９と軸受けとの間に作用する摩擦抵抗によるトルクＴ２を表す上記の式（３）に記載されている、ドロス付着による摩擦抵抗の変化の度合いを表す係数ｋは、温度と時間の積分の累積値Ｉの関数ｆにより、ｋ＝ｆ（Ｉ）と表され、累積値Ｉに対して例えば図４に示されるような関係を有している。係数ｋは、累積値Ｉが「０」のときには、値「１」となり、累積値Ｉが大きくなるほど、大きな値となる。
【００２９】
係数ｋは、溶融金属浴１の溶融金属の成分、金属帯Ｓの侵入温度および走行速度等の連続溶融めっき装置の操業条件に応じて異なる関数ｆに従って変化するため、予め、実際の操業条件におけるスリップ実績等から種々の累積値Ｉに対する係数ｋの値をそれぞれ求めることで、操業条件に対応した関数ｆを求めておくことが望ましい。
【００３０】
例えば、サポートロール移動部５によりフロント側サポートロール３Ａの押し込み量Ｄを調整して、フロント側サポートロール３Ａが金属帯Ｓに対してスリップし始める臨界の状態、すなわち、上記の式（１）が等式
Ｔ１＝Ｔ２＋Ｔ３  ・・・（８）
となるときのフロント側サポートロール３Ａの押し込み量Ｄからフロント側サポートロール３Ａに対する金属帯Ｓの巻付け角度θを求め、上記の式（２）〜（８）に従って係数ｋの値を算出する。このようにして、種々の累積値Ｉに対する係数ｋの値を算出することで、関数ｆを求めることができる。
求められた関数ｆは、種々の累積値Ｉに対する係数ｋの値を記したテーブルの形式、あるいは、関係式の形式でメモリ８に格納されているものとする。
【００３１】
押し込み量制御部７は、温度センサ４により検出される溶融金属浴１の温度の変動から、ドロスの析出が始まる温度を下回った温度と時間の積分の累積値Ｉを算出し、メモリ８に格納されている関数ｆに従って累積値Ｉに対応する係数ｋの値を求める。係数ｋは、ドロス付着による回転軸９と軸受けとの間の摩擦抵抗の変化の度合いを表すものであり、係数ｋの値を求めることは、フロント側サポートロール３Ａの回転軸９と軸受けとの間に作用する摩擦抵抗の変化を推定することに他ならない。
そして、押し込み量制御部７により、係数ｋの値を用いて式（１）の関係が成立するように、サポートロール移動部５によるフロント側サポートロール３Ａの押し込み量Ｄが制御される。
これにより、長期間にわたって操業を行っても、スリップを生じることなくフロント側サポートロール３Ａを安定して回転させることができる。
【００３２】
例えば、実際に３０日間にわたって温度センサ４により検出された溶融金属浴１の温度変動を図５に示す。３０日間における溶融金属浴１の温度の平均値をドロスの析出が始まる温度Ｔ０として、図５の温度変動の実績から温度と時間の積分の累積値Ｉを算出したところ、使用日数に対して図６に示すグラフが得られた。なお、溶融金属浴１の温度の平均値の代わりに、溶融金属浴１の温度の勾配が下降側になったときの温度変化の傾きおよび時間に基づいて、ドロスの析出が始まる温度Ｔ０を推定することもできる。
【００３３】
さらに、図４に示した関数ｆに従って累積値Ｉに対応する係数ｋの値を求め、等式（８）が成り立つときのフロント側サポートロール３Ａの押し込み量Ｄを算出することにより、図７に示されるように、使用日数に対して押し込み量Ｄが変化する曲線Ｃが得られた。フロント側サポートロール３Ａの押し込み量Ｄを、曲線Ｃで示される値以上の値にすることで、式（１）の関係が成り立ち、スリップを生じることなくフロント側サポートロール３Ａを回転させることができる。一方、フロント側サポートロール３Ａの押し込み量Ｄを、曲線Ｃで示される値よりも小さな値にすると、金属帯Ｓとフロント側サポートロール３Ａの間にスリップが生じ、フロント側サポートロール３Ａを安定して回転させることができなくなる。
【００３４】
実際に、フロント側サポートロール３Ａの使用開始３日後に、押し込み量Ｄ＝６．０ｍｍで金属帯Ｓを走行させたところ、フロント側サポートロール３Ａは安定して回転し、金属帯Ｓにスリップ疵は確認されなかった。
ただし、押し込み量Ｄを６．０ｍｍに保持したまま、フロント側サポートロール３Ａの使用開始２４日後に金属帯Ｓを走行させた際には、金属帯Ｓにスリップ疵が確認され、金属帯Ｓとフロント側サポートロール３Ａの間にスリップが生じていることがわかった。そこで、フロント側サポートロール３Ａの押し込み量Ｄを７．１ｍｍまで増加させたところ、スリップ疵を発生させることなく金属帯Ｓを走行させることができた。
【００３５】
なお、バック側サポートロール３Ｂは、フロント側サポートロール３Ａと同じ大きさを有しており、フロント側サポートロール３Ａに対する金属帯Ｓの巻付け角度θとほぼ同じ巻付け角度で金属帯Ｓが巻き付いているものと考えられる。このため、式（１）の関係が成り立つようにフロント側サポートロール３Ａの押し込み量Ｄを設定することにより、バック側サポートロール３Ｂもスリップを生じることなく安定して回転することができる。
また、金属帯Ｓを溶融金属浴１に案内するためのシンクロール２は、フロント側サポートロール３Ａに比べて大きな径を有すると共にフロント側サポートロール３Ａにおける金属帯Ｓの巻付け角度θよりも大きな巻付け角度で金属帯Ｓが巻き付いている。このため、式（１）の関係が成り立つようにフロント側サポートロール３Ａの押し込み量Ｄを設定すれば、シンクロール２もスリップを生じることなく安定して回転することとなる。
従って、サポートロール移動部５により式（１）の関係が成立するようにフロント側サポートロール３Ａの押し込み量Ｄを制御することで、長期間にわたって操業を行っても、シンクロール２および２本のサポートロール３がすべて安定して回転し、金属帯Ｓにスリップ疵が発生することなく高品質の製品を得ることが可能となる。
【００３６】
なお、上述したように、累積値Ｉに対する係数ｋの関係を示す関数ｆは、連続溶融めっき装置の操業条件に応じて異なるものとなるので、予め、種々の操業条件に対応した関数ｆを求めてメモリ８に格納しておけば、操業条件が変わった場合に、押し込み量制御部７が、新たな操業条件に対応する関数ｆをメモリ８から読み出してフロント側サポートロール３Ａの押し込み量Ｄの制御に用いることができる。
また、新たな操業条件に対応する関数ｆがメモリ８に格納されていない場合であっても、メモリ８内に種々の操業条件に対応する複数の関数ｆが格納されていれば、新たな操業条件に比較的近い操業条件に対応する複数の関数ｆを補間することにより、新たな操業条件に対応する関数ｆを求めることもできる。
【００３７】
上記の実施の形態では、押し込み量制御部７がフロント側サポートロール３Ａの押し込み量Ｄを制御したが、これに限るものではなく、押し込み量制御部７がバック側サポートロール３Ｂの押し込み量を制御するように構成することもできる。この場合、サポートロール移動部５が、腕部６を介してバック側サポートロール３Ｂの配置位置を水平方向に移動させるようにすればよい。
また、溶融金属浴１の金属成分として、亜鉛等、めっき材料として使用可能な各種の金属を用いることができる。
さらに、金属帯Ｓとしては、鋼材の他、溶融めっきの対象物となる各種の金属材を用いることができる。
【符号の説明】
【００３８】
１  溶融金属浴、２  シンクロール、３  サポートロール、３Ａ  フロント側サポートロール、３Ｂ  バック側サポートロール、４  温度センサ、５  サポートロール移動部、６  腕部、７  押し込み量制御部、８  メモリ、９  回転軸、Ｓ  金属帯、Ｔ１  回転トルク、Ｔ２，Ｔ３  摩擦抵抗によるトルク、Ｄ  押し込み量、θ  巻付け角度、Ｒ  フロント側サポートロールの半径、ｒ  回転軸の半径、Ｃ  曲線。
【図１】
2018016841.tif 000003
【図２】
2018016841.tif 000004
【図３】
2018016841.tif 000005
【図４】
2018016841.tif 000006
【図５】
2018016841.tif 000007
【図６】
2018016841.tif 000008
【図７】
2018016841.tif 000009
【図８】
2018016841.tif 000010
【図９】
2018016841.tif 000011